(57)【特許請求の範囲】
【請求項１】
正極および負極と共に、環状炭酸エステルおよび鎖状炭酸エステルを含有する溶媒とリチウム塩とを含む電解質を備え、
前記正極は、正極活物質に、リチウム（Ｌｉ）と、コバルト（Ｃｏ）およびニッケル（Ｎｉ）のうちの少なくとも一方と、酸素（Ｏ）とを含むリチウム複合酸化物を含有し、
前記負極は、負極活物質に、リチウムを吸蔵および離脱することが可能な負極材料、並びにリチウム金属からなる群のうちの少なくとも１種を含有し、
充電時の電池電圧は４．２５Ｖ以上であり、
前記正極における炭酸リチウムおよび硫酸リチウムの総量は、前記正極活物質に対して１．０質量％以下であり、
前記溶媒は、ビニレンカーボネートおよびビニルエチレンカーボネートのうちの少なくとも一方を１０体積％未満の含有量で含む
電池。
【請求項２】
前記電解質におけるプロトン性不純物の濃度は、前記電解質に対する質量比で、プロトン（Ｈ+ ）に換算して２０ｐｐｍ以下である請求項１記載の電池。
【請求項３】
前記電解質における水分量は前記電解質に対する質量比で２０ｐｐｍ以下である請求項１記載の電池。
【請求項４】
前記電解質におけるプロトン性不純物の濃度は、前記電解質に対する質量比で、プロトン（Ｈ+ ）に換算して２０ｐｐｍ以下であり、
前記電解質における水分量は前記電解質に対する質量比で２０ｐｐｍ以下である
請求項１記載の電池。
【請求項５】
前記リチウム複合酸化物は、更に、マンガン（Ｍｎ），アルミニウム（Ａｌ），マグネシウム（Ｍｇ），チタン（Ｔｉ），クロム（Ｃｒ）および鉄（Ｆｅ）からなる群のうちの少なくとも１種を含む請求項１項記載の電池。
【請求項６】
前記リチウム複合酸化物は、コバルトとニッケルとを含む請求項５記載の電池。
【請求項７】
前記リチウム複合酸化物は、マンガンを含む請求項５記載の電池。
【請求項８】
前記リチウム複合酸化物は、マンガンに加えて、アルミニウム，マグネシウム，チタン，クロムおよび鉄からなる群のうちの少なくとも１種を含む請求項７記載の電池。
【請求項９】
前記溶媒における環状炭酸エステルの含有量は、２０体積％以上１００体積％以下である請求項１記載の電池。
【請求項１０】
前記溶媒は、更に、環状カルボン酸エステルを含む請求項１記載の電池。
【請求項１１】
前記溶媒における鎖状炭酸エステルの含有量は、８０体積％以下である請求項１記載の電池。
【請求項１２】
前記溶媒に対する前記リチウム塩の含有量は、０．６ｍｏｌ／ｋｇ以上２．０ｍｏｌ／ｋｇ以下である請求項１記載の電池。
【請求項１３】
前記電解質は、更に、高分子化合物を含む請求項１記載の電池。
【請求項１４】
前記電解質は、ＬｉＰＦ6 ，ＬｉＢＦ4 ，ＬｉＣｌＯ4 ，ＬｉＮ（ＣＦ3 ＳＯ2 ）2 およびＬｉＮ（Ｃ2 Ｆ5 ＳＯ2 ）2 からなる群のうちの少なくとも１種を含む請求項１記載の電池。
【請求項１５】
前記負極は炭素材料を含む請求項１記載の電池。
【請求項１６】
前記負極は、黒鉛，易黒鉛化炭素および難黒鉛化炭素からなる群のうちの少なくとも１種を含む請求項１５記載の電池。
【請求項１７】
前記負極は難黒鉛化炭素を含む請求項１６記載の電池。
【請求項１８】
前記負極は黒鉛を含む請求項１６記載の電池。
【請求項１９】
前記負極は、リチウムと合金を形成可能な金属元素または半金属元素の単体、合金および化合物からなる群のうちの少なくとも１種を含む請求項１記載の電池。
【請求項２０】
前記負極は、スズ（Ｓｎ），鉛（Ｐｂ），アルミニウム（Ａｌ），インジウム（Ｉｎ），ケイ素（Ｓｉ），亜鉛（Ｚｎ），銅（Ｃｕ），コバルト，アンチモン（Ｓｂ），ビスマス（Ｂｉ），カドミウム（Ｃｄ），マグネシウム（Ｍｇ），ホウ素（Ｂ），ガリウム（Ｇａ），ゲルマニウム（Ｇｅ），ヒ素（Ａｓ），銀（Ａｇ），ハフニウム（Ｈｆ），ジルコニウム（Ｚｒ）またはイットリウム（Ｙ）の単体，合金および化合物からなる群のうちの少なくとも１種を含む請求項１９記載の電池。
【請求項２１】
前記負極の容量は、リチウムの吸蔵および離脱による容量成分と、リチウムの析出および溶解による容量成分とを含み、かつその和により表される請求項１記載の電池。
【発明の詳細な説明】
【０００１】
【発明が属する技術分野】
本発明は、正極および負極と共に電解質を備えた電池に係り、特に、正極にリチウム複合酸化物を用い、電池反応種としてリチウム（Ｌｉ）を用いることにより起動力を得る電池に関する。
【０００２】
【従来の技術】
近年、カメラ一体型ＶＴＲ（Ｖｉｄｅｏｔａｐｅ Ｒｅｃｏｒｄｅｒ；ビデオテープレコーダー），携帯電話あるいはラップトップコンピューターなどのポータブル電子機器が多く登場し、それらの小型化および軽量化が図られている。それに伴い、これら電子機器のポータブル電源として、電池、特に二次電池のエネルギー密度を向上させるための研究開発が活発に進められている。中でもリチウム二次電池およびリチウムイオン二次電池は、従来の鉛電池およびニッケルカドミウム二次電池と比較して大きなエネルギー密度が得られるため期待されている。
【０００３】
このリチウム二次電池およびリチウムイオン二次電池の正極活物質としては、放電容量などの種々の特性が優れているという理由からリチウムとコバルト（Ｃｏ）とを含むリチウム・コバルト複合酸化物、あるいは、リチウムとニッケル（Ｎｉ）とを含むリチウム・ニッケル複合酸化物などが用いられている。しかし、これらのリチウム複合酸化物を用いたリチウム二次電池およびリチウムイオン二次電池では、電池電圧を４．２５Ｖ以上とするとリチウム複合酸化物が劣化し、保存特性および充放電サイクル特性などの諸特性が悪くなってしまう。そこで、これら二次電池の充電時の電池電圧は４．２Ｖ以下となるように設計されている。
【０００４】
【発明が解決しようとする課題】
しかしながら、負極の開発が日々刻々と進み、容量が向上したり、また新規充放電プロファイルを有する材料も見出されるに伴い、４．２Ｖよりも高い電圧が望まれてきている。また、一般にリチウム二次電池およびリチウムイオン二次電池のエネルギー密度は電池電圧に依存するので、４．２Ｖ以下の二次電池では、日々高まるエネルギー密度に対する要求に応えることが困難であるという問題もある。よって、電池電圧を高くすることは、リチウム二次電池およびリチウムイオン二次電池にとって重要な問題である。
【０００５】
本発明はかかる問題点に鑑みてなされたもので、その目的は、充電時の電池電圧が高く、エネルギー密度を向上させることができる電池を提供することにある。
【０００６】
【課題を解決するための手段】
本発明による電池は、正極および負極と共に、環状炭酸エステルおよび鎖状炭酸エステルを含有する溶媒とリチウム塩とを含む電解質を備えたものであって、正極は、正極活物質に、リチウムと、コバルトおよびニッケルのうちの少なくとも一方と、酸素とを含むリチウム複合酸化物を含有し、負極は、負極活物質に、リチウムを吸蔵および離脱することが可能な負極材料、並びにリチウム金属からなる群のうちの少なくとも１種を含有し、充電時の電池電圧は４．２５Ｖ以上であり、正極における炭酸リチウムおよび硫酸リチウムの総量は、正極活物質に対して１．０質量％以下であり、溶媒は、ビニレンカーボネートおよびビニルエチレンカーボネートのうちの少なくとも一方を１０体積％未満の含有量で含むものである。
【０００７】
本発明による電池では、電解質におけるプロトン性不純物の濃度は、電解質に対する質量比で、プロトン（Ｈ+）に換算して２０ｐｐｍ以下であることが好ましい。
【０００８】
本発明による電池では、電解質における水分量は電解質に対する質量比で２０ｐｐｍ以下であることが好ましい。
【０００９】
本発明による電池では、充電時の電池電圧が４．２５Ｖ以上であり、かつ、正極における炭酸リチウムおよび硫酸リチウムの総量が正極活物質に対して１．０質量％以下であり、溶媒がビニレンカーボネートおよびビニルエチレンカーボネートのうちの少なくとも一方を１０体積％未満の含有量で含むので、高電圧下においてもリチウム複合酸化物からの遷移金属の溶出が抑制され、高いエネルギー密度が得られる。
【００１０】
【発明を実施するための最良の形態】
以下、本発明の実施の形態について、図面を参照して詳細に説明する。
【００１１】
［第１の実施の形態］
第１図は、本発明の第１の実施の形態に係る二次電池の断面構造を表すものである。この二次電池はいわゆるコイン型といわれるものであり、外装缶１１内に収容された円板状の正極１２と外装カップ１３内に収容された円板状の負極１４とが、セパレータ１５を介して積層されたものである。外装缶１１および外装カップ１３の周縁部は絶縁性のガスケット１６を介してかしめることにより密閉されている。
【００１２】
外装缶１１および外装カップ１３は、例えば、ステンレスあるいはアルミニウム（Ａｌ）などの金属によりそれぞれ構成されている。
【００１３】
正極１２は、例えば、正極活物質を含み、必要に応じてカーボンブラックあるいはグラファイトなどの導電剤と、ポリフッ化ビニリデンなどの結着剤と共に構成されている。正極活物質としては、リチウムと、コバルトおよびニッケルのうちの少なくとも一方と、酸素とを含むリチウム複合酸化物を含有することが好ましい。高い電池電圧を得ることができると共に、可逆性，放電容量，充放電効率および電位平坦性に優れているからである。このリチウム複合酸化物としては、例えば、化学式ＬｉＣｏaＮｉbＭcＯ2で表されるものが挙げられる。式中、Ｍはコバルトまたはニッケル以外の金属元素のうちの少なくとも１種を表し、ａ，ｂおよびｃの値は、０＜ａ＋ｂ、０≦ｃ、ａ＋ｂ＋ｃ＝１をそれぞれ満たす範囲内の値であり、リチウムと酸素との組成比はＬｉ：Ｏ＝１：２から僅かにずれていてもよい。中でも、リチウムと、コバルトおよびニッケルのうちの少なくとも一方とに加えて、マンガン（Ｍｎ），アルミニウム，マグネシウム（Ｍｇ），チタン（Ｔｉ），クロム（Ｃｒ）および鉄（Ｆｅ）からなる群のうちの少なく１種の金属元素を含むものが好ましい。これらの元素を添加することにより、結晶構造を安定にし、化学的安定性を高くすることができ、高電圧下においても高い特性を得ることができるからである。
【００１４】
また、コバルトとニッケルとを共に含むものが好ましい。コバルトを含むものは、単相合成が容易であり、更に、ニッケルを含むものは、高容量なものが多いからである。更に、マンガン，アルミニウム，マグネシウム，チタン，クロムおよび鉄からなる群のうちでも、マンガンを含むものが好ましく、マンガンと、上記群の他の少なくとも１種の金属元素とを含むものがより好ましい。マンガンを含むようにすれば、充放電サイクル特性を向上させることができ、マンガンと、上記群の他の少なくとも１種の金属元素とを含むようにすれば、充放電効率，保存特性あるいは電池容量などの他の電池特性も改善することができると共に、例えば、鉄などの安価な材料を選択すれば、コストを削減することができるからである。
【００１５】
正極１２は、また、リチウム複合酸化物に加えて、他の正極活物質を含んでいてもよい。他の正極活物質としては、例えば、スピネル型結晶構造を有するＬｉＭｎ2Ｏ4あるいはオリビン型結晶構造を有するＬｉＦｅＰＯ4が挙げられる。
【００１６】
負極１４は、例えば、負極活物質として、リチウムを吸蔵および離脱することが可能な負極材料を含み、必要に応じてポリフッ化ビニリデンなどの結着剤と共に構成されている。なお、本明細書においてリチウムの吸蔵・離脱というのは、リチウムイオンがそのイオン性を失うことなく電気化学的に吸蔵・離脱されることを言う。これは、リチウムが完全なイオン状態で存在する場合のみならず、完全なイオン状態とは言えない状態で存在する場合も含む。これらに該当する場合としては、例えば、黒鉛に対するリチウムイオンの電気化学的なインターカレーション反応による吸蔵が挙げられる。また、金属間化合物を含む合金へのリチウムの吸蔵、あるいは合金の形成によるリチウムの吸蔵も挙げることができる。
【００１７】
リチウムを吸蔵および離脱することが可能な負極材料としては、例えば、（００２）面の面間隔が０．３４０ｎｍ以下の黒鉛、（００２）面の面間隔が０．３７０ｎｍ以上の難黒鉛化炭素あるいは易黒鉛化炭素などの炭素材料が挙げられる。これら炭素材料は、充放電時に生じる結晶構造の変化が非常に少なく、高い充放電容量を得ることができると共に、良好な充放電サイクル特性を得ることができるので好ましい。中でも難黒鉛化炭素は、充放電時の体積変化を小さくすることができ、より優れた充放電サイクル特性を得ることができるので好ましい。また、黒鉛は初期容量を向上させることができるので好ましい。
【００１８】
これら炭素材料としては、具体的には、熱分解炭素類，コークス類，グラファイト類，ガラス状炭素類，有機高分子化合物焼成体，炭素繊維あるいは活性炭などの炭素質材料が挙げられる。このうち、コークス類には、ピッチコークス，ニードルコークスあるいは石油コークスなどがあり、有機高分子化合物焼成体というのは、フェノール樹脂やフラン樹脂などの高分子材料を適当な温度で焼成して炭素化したものをいう。
【００１９】
リチウムを吸蔵および離脱することが可能な負極材料としては、また、リチウムと合金を形成可能な金属元素あるいは半金属元素の単体、合金または化合物が挙げられる。これらは高いエネルギー密度を得ることができるので好ましく、特に、炭素材料と共に用いるようにすれば、高エネルギー密度を得ることができると共に、優れた充放電サイクル特性を得ることができるのでより好ましい。また、炭素材料は導電剤としても働き、導電性を向上させることができるのでより好ましい。なお本明細書において、合金には２種以上の金属元素からなるものに加えて、１種以上の金属元素と１種以上の半金属元素とからなるものも含める。その組織には固溶体，共晶（共融混合物），金属間化合物あるいはそれらのうち２種以上が共存するものがある。
【００２０】
このような金属元素あるいは半金属元素としては、例えば、スズ（Ｓｎ），鉛（Ｐｂ），アルミニウム，インジウム（Ｉｎ），ケイ素（Ｓｉ），亜鉛（Ｚｎ），銅（Ｃｕ），コバルト，アンチモン（Ｓｂ），ビスマス（Ｂｉ），カドミウム（Ｃｄ），マグネシウム，ホウ素（Ｂ），ガリウム（Ｇａ），ゲルマニウム（Ｇｅ），ヒ素（Ａｓ），銀（Ａｇ），ハフニウム（Ｈｆ），ジルコニウム（Ｚｒ）およびイットリウム（Ｙ）が挙げられる。これらの合金あるいは化合物としては、例えば、化学式ＭａsＭｂtＬｉu、あるいは化学式ＭａpＭｃqＭｄrで表されるものが挙げられる。これら化学式において、Ｍａはリチウムと合金を形成可能な金属元素および半金属元素のうちの少なくとも１種を表し、ＭｂはリチウムおよびＭａ以外の金属元素および半金属元素のうち少なくとも１種を表し、Ｍｃは非金属元素の少なくとも１種を表し、ＭｄはＭａ以外の金属元素および半金属元素のうち少なくとも１種を表す。また、ｓ、ｔ、ｕ、ｐ、ｑおよびｒの値はそれぞれｓ＞０、ｔ≧０、ｕ≧０、ｐ＞０、ｑ＞０、ｒ≧０である。
【００２１】
中でも、短周期型周期表における４Ｂ族の金属元素あるいは半金属元素の単体、合金または化合物が好ましく、特に好ましいのはケイ素あるいはスズ、またはこれらの合金あるいは化合物である。これらは結晶質のものでもアモルファスのものでもよい。
【００２２】
このような合金あるいは化合物について具体的に例を挙げれば、ＬｉＡｌ、ＡｌＳｂ、ＣｕＭｇＳｂ、ＳｉＢ4、ＳｉＢ6、Ｍｇ2Ｓｉ、Ｍｇ2Ｓｎ、Ｎｉ2Ｓｉ、ＴｉＳｉ2、ＭｏＳｉ2、ＣｏＳｉ2、ＮｉＳｉ2、ＣａＳｉ2、ＣｒＳｉ2、Ｃｕ5Ｓｉ、ＦｅＳｉ2、ＭｎＳｉ2、ＮｂＳｉ2、ＴａＳｉ2、ＶＳｉ2、ＷＳｉ2、ＺｎＳｉ2、ＳｉＣ、Ｓｉ3Ｎ4、Ｓｉ2Ｎ2Ｏ、ＳｉＯv（０＜ｖ≦２）、ＳｎＯw（０＜ｗ≦２）、ＳｎＳｉＯ3、ＬｉＳｉＯあるいはＬｉＳｎＯなどがある。
【００２３】
リチウムを吸蔵および離脱することが可能な負極材料としては、更に、他の金属化合物あるいは高分子材料が挙げられる。他の金属化合物としては、酸化鉄，酸化ルテニウムあるいは酸化モリブデンなどの酸化物、またはＬｉＮ3などが挙げられ、高分子材料としてはポリアセチレン，ポリアニリンあるいはポリピロールなどが挙げられる。リチウムを吸蔵および離脱することが可能な負極材料としては、これらのいずれか１種または２種以上を混合して用いてもよい。
【００２４】
セパレータ１５は、正極１２と負極１４とを隔離し、両極の接触による電流の短絡を防止しつつ、リチウムイオンを通過させるものである。このセパレータ１５は、例えば、ポリテトラフルオロエチレン、ポリプロピレンあるいはポリエチレンなどよりなる合成樹脂製の多孔質膜、またはセラミック製の不織布などの無機材料よりなる多孔質膜により構成されており、これら２種以上の多孔質膜を積層した構造とされていても良い。
【００２５】
セパレータ１５には、液状の電解質が含浸されている。この電解質は、例えば、溶媒と、電解質塩であるリチウム塩とを含んで構成されている。溶媒は、電解質塩を溶解し解離させるものである。溶媒としては、非プロトン性溶媒を用いることが好ましい。非プロトン性溶媒としては、例えば、エチレンカーボネート，プロピレンカーボネート，ブチレンカーボネート，ビニルエチレンカーボネートあるいはビニレンカーボネートなどの環状炭酸エステル、または、ジメチルカーボネート，ジエチルカーボネートあるいはエチルメチルカーボネートなどの鎖状炭酸エステル、または、γ−ブチロラクトンあるいはγ−バレロラクトンなどの環状カルボン酸エステル、または、酢酸メチル，プロピオン酸メチルあるいは酪酸メチルなどの鎖状カルボン酸エステル、または、スルホラン，テトラヒドロフラン，２−メチルテトラヒドロフランあるいは１，２−ジメトキシエタンなどのエーテル類などが挙げられ、これらのいずれか１種または２種以上が混合して用いられる。中でも、酸化安定性の点からは、環状炭酸エステルを混合して用いることが望ましく、環状炭酸エステルを溶媒において、２０体積％以上１００体積％以下となるように混合して用いればより望ましい。２０体積％未満であると充電電圧を４．２５Ｖ以上とした場合、電解質の酸化分解による充放電効率，保存特性あるいは充放電サイクル特性などの電池特性の低下が起こる虞があるからである。
【００２６】
更に、環状炭酸エステルの中でも、ビニレンカーボネートおよびビニルエチレンカーボネートは、初回充電時に負極１４の表面に安定な被膜を形成し、電解質の副反応を抑制するので好ましい。但し、ビニレンカーボネートおよびビニルエチレンカーボネートの溶媒における含有量は１０体積％未満とすることが好ましく、５体積％以下とすればより好ましい。含有量が多いと、内部抵抗が高くなり、電池特性を劣化させる虞があるからである。
【００２７】
また、環状カルボン酸エステルは酸化に強く、特に、γ−ブチロラクトンは酸化電位が＋５．２Ｖ（但し、基準電極として、ＳＣＥ（ｓａｔｕｒａｔｅｄ ｃａｌｏｍｅｌ ｅｌｅｃｔｒｏｄｅ；飽和カロメル電極）を用いた場合）と非常に高く、電池電圧を十分に高くすることができるので好ましい。但し、環状カルボン酸エステルは、耐還元性が弱いと、負極１４で分解して充放電効率，保存特性あるいは充放電サイクル特性などの電池特性を劣化させる虞があるので、単独で用いずに、他の溶媒と混合して用いることが好ましい。具体的には、ビニレンカーボネートおよびビニルエチレンカーボネートのうちの少なくとも一方と混合して用いることが好ましい。ビニレンカーボネートまたはビニルエチレンカーボネートの作用により、負極１４における環状カルボン酸エステルの分解が抑制され、相対的に酸化耐性の高い環状カルボン酸エステルの特徴が引き出されるからである。なお、これらビニレンカーボネートおよびビニルエチレンカーボネートのように環状カルボン酸エステルの分解を抑制する作用の少ない溶媒と混合して用いる場合は、環状カルボン酸エステルを溶媒において５０体積％未満、更には１００／３体積％以下となるようにして用いることが好ましい。
【００２８】
非プロトン性溶媒としては、また、鎖状炭酸エステルを混合して用いることが好ましい。鎖状炭酸エステルは類似構造を有する環状炭酸エステルよりも粘性が低いことから、電池特性を向上させることができるからである。但し、鎖状炭酸エステルを溶媒において８０体積％以上と多量に含ませると電池特性が劣る傾向が見られるため、８０体積％以下の含有量で用いることが望ましく、理想的には、６６．６体積％以下の含有量で用いることが望ましい。
【００２９】
リチウム塩としては、例えば、ＬｉＡｓＦ6，ＬｉＰＦ6，ＬｉＢＦ4，ＬｉＣｌＯ4，ＬｉＢ（Ｃ6Ｈ5）4，ＬｉＣＨ3ＳＯ3，ＬｉＣＦ3ＳＯ3，ＬｉＮ（ＣＦ3ＳＯ2）2，ＬｉＮ（Ｃ2Ｆ5ＳＯ2）2，ＬｉＣ（ＣＦ3ＳＯ2）3，ＬｉＡｌＣｌ4，ＬｉＳｉＦ6，ＬｉＣｌあるいはＬｉＢｒが挙げられる。中でも、ＬｉＰＦ6は、高い導電率を得ることができ、酸化安定性にも優れているので好ましく、ＬｉＢＦ4は、熱的安定性および酸化安定性に優れているので好ましい。また、ＬｉＣｌＯ4は高い導電率が得られるので好ましく、ＬｉＮ（ＣＦ3ＳＯ2）2およびＬｉＮ（Ｃ2Ｆ5ＳＯ2）2は、比較的高い導電率を得ることができ、熱的安定性も高いので好ましい。リチウム塩の含有量は、溶媒に対して０．６ｍｏｌ／ｋｇ以上２．０ｍｏｌ／ｋｇ以下であることが望ましい。この範囲外ではイオン伝導度の極端な低下により十分な電池特性が得られなくなる虞があるからである。
【００３０】
なお、液状の電解質に代えて、ゲル状の電解質あるいは固体状の電解質を用いてもよい。ゲル状の電解質は、例えば、高分子化合物に液状の電解質を保持させたものである。高分子化合物としては、例えば、ポリエチレンオキサイドあるいはポリエチレンオキサイドを含む架橋体などのエーテル系高分子化合物、ポリメタクリレートなどのエステル系高分子化合物あるいはアクリレート系高分子化合物、またはポリフッ化ビニリデンあるいはビニリデンフルオライドとヘキサフルオロプロピレンとの共重合体などのフッ素系高分子化合物が挙げられ、これらのうちのいずれか１種または２種以上が混合して用いられる。特に、酸化還元安定性の観点からは、フッ素系高分子化合物を用いることが望ましい。
【００３１】
また、固体状の電解質には、例えば、イオン導電性を有する高分子化合物に電解質塩を分散させた有機固体電解質、またはイオン伝導性セラミックス，イオン伝導性ガラスあるいはイオン性結晶などよりなる無機固体電解質がある。有機固体電解質における高分子化合物としては、例えば、ポリエチレンオキサイドあるいはポリエチレンオキサイドを含む架橋体などのエーテル系高分子化合物、またはポリメタクリレートなどのエステル系高分子化合物あるいはアクリレート系高分子化合物を単独あるいは混合して、または分子中に共重合させて用いられる。なお、固体状の電解質を用いる場合には、セパレータ１５を除去してもよい。
【００３２】
この二次電池は、例えば、リチウムを吸蔵・離脱可能な負極材料の量が正極活物質に対して相対的に多く、充電の途中において負極１４にリチウム金属が析出しないようになっている。すなわち、いわゆるリチウムイオン二次電池である。また、正極活物質と負極活物質との比率は充電時の電池電圧が４．２５Ｖ以上、更には４．３０Ｖ以上、より好ましくは４．４０Ｖ以上となるように設計されており、より高いエネルギー密度を得ることができるようになっている。充電時における電池電圧の上限は、正極活物質の材料により決定され、例えば、正極活物質として上述したリチウム複合酸化物を主として含む場合には、４．６０Ｖ以下となる。
【００３３】
この二次電池を実用化するには、電池電圧を４．２５Ｖ以上としたときのリチウム複合酸化物の劣化を防止し、保存特性および充放電サイクル特性を向上させることが好ましい。リチウム複合酸化物の劣化は、種々の原因によるが、多くは、正極活物質に不純物として含まれる炭酸リチウムあるいは硫酸リチウム、または電解質に不純物として含まれるプロトン性不純物あるいは水により、高電位で不安定となっているリチウム複合酸化物から金属、特に遷移金属が溶出してしまうことに起因するものと考えられる。また、これら不純物は、リチウム複合酸化物を劣化させるだけでなく、電解質を分解し、これにより保存特性および充放電サイクル特性を低下させる一原因にもなる。更に、リチウム複合酸化物から溶出した金属は、負極１４に析出することにより内部短絡を引き起こす原因にもなる。よって、これら不純物の濃度は低い方が好ましく、濃度を零とするようにすればより好ましい。
【００３４】
具体的には、正極１２における炭酸リチウムおよび硫酸リチウムの総量を、正極活物質に対して１．０質量％以下とすることが好ましい。または、電解質におけるプロトン性不純物の濃度を、電解質に対する質量比で、プロトンに換算して２０ｐｐｍ以下とすることが好ましい。または、電解質における水分量を電解質に対する質量比で２０ｐｐｍ以下とすることが好ましい。更に、これら３つの条件のうちの２つを満たすようにすればより好ましく、３つを満たすようにすれば更に好ましい。より高い効果が得られるからである。なお、正極１２における炭酸リチウムおよび硫酸リチウムの総量を求める際の正極活物質の質量は、不純物として含有している炭酸リチウムおよび硫酸リチウムの総量を含むものである。
【００３５】
また、プロトン性不純物というのは、対イオンがプロトンであるようなイオン性の不純物のことをいい、遊離酸分と呼ばれることもある。具体的には、ＨＣｌ，ＨＦ，ＨＢｒ，Ｈ2ＳＯ4，ＨＮＯ3，Ｈ2ＳあるいはＨ2ＰＯ4などの無機酸、およびＨＣＦ3ＳＯ2，ＨＣＨ3ＳＯ2あるいはＨＣ2Ｈ5ＳＯ2などの有機酸が挙げられる。
【００３６】
この二次電池は、例えば、次のようにして製造することができる。
【００３７】
まず、例えば、正極活物質を水洗いなどにより精製し、炭酸リチウムおよび硫酸リチウムの総量を正極活物質に対して１．０質量％以下とする。続いて、この正極活物質と導電剤と結着剤とを混合して正極合剤を調整したのち、この正極合剤を圧縮成型してペレット形状とすることにより正極１２を作製する。なお、正極活物質，導電剤および結着剤に加えて、Ｎ−メチル−２−ピロリドンなどの溶剤を添加して混合することにより正極合剤を調整し、この正極合剤を乾燥させたのち圧縮成型するようにしても良い。
【００３８】
次いで、例えば、負極活物質と結着剤とを混合して負極合剤を調整したのち、この負極合剤を圧縮成型してペレット形状とすることにより負極１４を作製する。なお、負極活物質および結着剤に加えて、Ｎ−メチル−２−ピロリドンなどの溶剤を添加して混合することにより負極合剤を調整し、この負極合剤を乾燥させたのち圧縮成型するようにしても良い。
【００３９】
そののち、例えば、負極１４、電解質が含浸されたセパレータ１５および正極１２を積層して、外装カップ１３と外装缶１１との中に入れ、それらをガスケット１６を介してかしめる。これにより、第１図に示した二次電池が形成される。なお、電解質には、例えば、酸化アルミニウム（Ａｌ2Ｏ3），酸化バリウム（ＢａＯ），酸化マグネシウム（ＭｇＯ），活性炭，モレキュラーシーブス，微粉化二酸化ケイ素（ＳｉＯ2）あるいは各種金属酸化物の微粉末などを用いた化学吸着にて精製することにより、プロトン性不純物の濃度を電解質に対する質量比で、プロトンに換算して２０ｐｐｍ以下、または水分量を電解質に対する質量比で２０ｐｐｍ以下としたものを用いる。
【００４０】
この二次電池は次のように作用する。
【００４１】
この二次電池では、充電を行うと、正極１２からリチウムイオンが離脱し、セパレータ１５に含浸された電解質を介して負極１４に吸蔵される。放電を行うと、例えば、負極１４からリチウムイオンが離脱し、セパレータ１５に含浸された電解質を介して正極１２に吸蔵される。ここでは、充電時の電池電圧が４．２５Ｖ以上であり、かつ、正極１２における炭酸リチウムおよび硫酸リチウムの総量、または電解質におけるプロトン性不純物の濃度あるいは水分量が、所定量以下であるので、高電圧下においてもリチウム複合酸化物からの金属の溶出が抑制され、高いエネルギー密度が得られる。
【００４２】
このように本実施の形態によれば、充電時の電池電圧を４．２５Ｖ以上とし、かつ、正極１２における炭酸リチウムおよび硫酸リチウムの総量を正極活物質に対して１．０質量％以下、または電解質におけるプロトン性不純物の濃度を電解質に対する質量比でプロトンに換算して２０ｐｐｍ以下、または電解質における水分量を電解質に対する質量比で２０ｐｐｍ以下とするようにしたので、高電圧下においてもリチウム複合酸化物からの金属の溶出を抑制することができ、高いエネルギー密度を得ることができる。
【００４３】
特に、正極１２における炭酸リチウムおよび硫酸リチウムの総量、電解質におけるプロトン性不純物の濃度、または電解質における水分量のうちの２つ以上を上記範囲内とすれば、より高い効果を得ることができる。
【００４４】
また、リチウム複合酸化物に、リチウムと、コバルトおよびニッケルのうちの少なくとも一方とに加えて、マンガン，アルミニウム，マグネシウム，チタン，クロムおよび鉄からなる群のうちの少なくとも１種を含むようにすれば、リチウム複合酸化物の結晶構造を安定にし、化学的安定性を向上させることができ、高電圧下においても高い電池特性を得ることができる。
【００４５】
更に、溶媒に、環状炭酸エステルを含むようにすれば、酸化分解の発生が起こりにくく、より高い電池特性を得ることができる。
【００４６】
加えて、溶媒に、環状カルボン酸エステルを５０体積％未満の含有量で含むようにすれば、環状カルボン酸エステルが負極１４で分解することを防止でき、高い電池特性を得ることができる。
【００４７】
更にまた、溶媒に、ビニレンカーボネートまたはビニルエチレンカーボネートを１０体積％未満の含有量で含むようにすれば、内部抵抗を低下させることなく、高い電池特性を得ることができ、更に環状カルボン酸エステルを含むようにすれば、ビニレンカーボネートまたはビニルエチレンカーボネートにより相対的に酸化耐性の高い環状カルボン酸エステルの特徴が引き出されるので、より高い電池特性を得ることができる。
【００４８】
加えてまた、溶媒に、鎖状炭酸エステルを８０体積％以下の含有量で含むようにすれば、溶媒の粘性を低くすることができ、電池特性を向上させることができる。
【００４９】
［第２の実施の形態］
本発明の第２の実施の形態に係る二次電池は、負極の容量がリチウムの析出および溶解による容量成分で表されるいわゆるリチウム二次電池である。この二次電池は、負極がリチウム金属などにより構成されることを除き、他は第１の実施の形態と同様の構成を有しており、例えば、負極にリチウム金属箔を用いることを除き、他は第１の実施の形態と同様にして製造することができる。よって、ここでは、第１図を参照し、同一の符号を用いて説明する。なお、同一部分についての詳細な説明は省略する。
【００５０】
この二次電池では、充電を行うと、例えば、正極１２からリチウムイオンが離脱し、セパレータ１５に含浸された電解質を介して、負極１４の表面にリチウム金属となって析出する。放電を行うと、例えば、負極１４を構成するリチウム金属の一部がリチウムイオンとなって溶出し、セパレータ１５に含浸された電解質を介して正極１２に吸蔵される。これにより、この二次電池では高いエネルギー密度が得られる。また、ここでは、電池電圧が４．２５Ｖ以上であり、かつ、第１の実施の形態で説明したように、不純物の濃度が所定量以下となっているので、高電圧下においてもリチウム複合酸化物からの金属の溶出が抑制される。よって、より高いエネルギー密度が得られる。
【００５１】
このように本実施の形態によれば、負極１４の容量がリチウムの析出および溶解による容量成分で表されると共に、電池電圧が４．２５Ｖ以上であり、かつ、正極１２における炭酸リチウムおよび硫酸リチウムの総量、または電解質におけるプロトン性不純物の濃度あるいは水分量が所定量以下であるので、より高いエネルギー密度が得られる。
【００５２】
［第３の実施の形態］
本発明の第３の実施の形態に係る二次電池は、負極の容量がリチウムの吸蔵および離脱による容量成分と、リチウムの析出および溶解による容量成分とを含み、かつその和により表されるものである。この二次電池は、負極の構成が異なることを除き、他は第１の実施の形態と同様の構成を有しており、同様にして製造することができる。よって、ここでは、第１図を参照し、同一の符号を用いて説明する。なお、同一部分についての詳細な説明は省略する。
【００５３】
負極１４は、リチウムを吸蔵・離脱可能な負極材料と、必要に応じて結着剤とを含んで構成されている。リチウムを吸蔵・離脱可能な負極材料は、正極活物質に対して相対的に少なく、充電の途中において負極１４にリチウム金属が析出するようになっている。具体的には、開回路電圧が過充電電圧よりも低い状態においてリチウムを吸蔵・離脱可能な負極材料の表面にリチウム金属が析出しており、負極１４の容量は、上述したように、リチウムの吸蔵・離脱による容量成分と、リチウムの析出・溶解による容量成分とを含み、かつその和で表される。従って、この二次電池では、リチウムを吸蔵・離脱可能な負極材料とリチウム金属との両方が負極活物質として機能し、リチウムを吸蔵・離脱可能な負極材料はリチウム金属が析出する際の基材となっている。よって、完全充電状態において負極１４中のリチウムを吸蔵・離脱可能な負極材料を例えば7Ｌｉ核磁気共鳴分光法により測定すると、リチウムイオンに帰属するピークと、リチウム金属に帰属するピークとが得られる。
【００５４】
なお、過充電電圧というのは、電池が過充電状態になった時の開回路電圧を指し、例えば、完全充電時の電池電圧よりも高い電池電圧を指す。ここで、充電時の電池電圧というのは、日本蓄電池工業会（電池工業会）の定めた指針の一つである「リチウム二次電池安全性評価基準ガイドライン」（ＳＢＡ Ｇ１１０１）に記載され定義されている「完全充電」された電池の開回路電圧を指す。また、換言すれば、各電池の公称容量を求める際に用いた充電方法，標準充電方法または推奨充電方法を用いて充電した後の開回路電圧を指す。
【００５５】
この二次電池は、負極１４にリチウムを吸蔵・離脱可能な負極材料を用いるという点では従来のリチウムイオン二次電池と同様であり、また、負極１４にリチウム金属を析出させるという点では従来のリチウム二次電池と同様であるが、リチウムを吸蔵・離脱可能な負極材料にリチウム金属を析出させるようにしたことにより、次のような利点が生じる。
【００５６】
第１に、リチウムを吸蔵・離脱可能な負極材料は一般的に表面積が大きいので、リチウム金属を均一に析出させることができることである。第２に、リチウムを吸蔵・離脱可能な負極材料の粒子間の隙間にもリチウム金属が析出するので体積変化が少ないことである。第３に、リチウムを吸蔵・離脱可能な負極材料によるリチウムの吸蔵・離脱も充放電容量に寄与するので、電池容量が大きい割にはリチウム金属の析出・溶解量が小さいことである。第４に、充電初期においてはリチウムを吸蔵・離脱可能な負極材料にリチウムが吸蔵されるので急速充電が可能となることである。
【００５７】
これにより、この二次電池では、リチウムイオン二次電池よりも高いエネルギー密度を得ることができると共に、リチウム二次電池よりも充放電サイクル特性および急速充電特性を向上させることができるようになっている。
【００５８】
また、第１の実施の形態と同様に、充電時の電池電圧が４．２５Ｖ以上であり、かつ、正極１２における炭酸リチウムおよび硫酸リチウムの総量、または電解質におけるプロトン性不純物の濃度あるいは水分量が所定量以下であるので、高電圧下においても、リチウム複合酸化物からの金属の溶出が抑制され、更に高いエネルギー密度が得られる。
【００５９】
この二次電池では、充電を行うと、正極１２からリチウムイオンが離脱し、セパレータ１５に含浸された電解質を介して、まず、負極１４に含まれるリチウムを吸蔵・離脱可能な負極材料に吸蔵される。更に充電を続けると、開回路電圧が過充電電圧よりも低い状態において、リチウムを吸蔵・離脱可能な負極材料の表面にリチウム金属が析出し始める。そののち、充電を終了するまで負極１４にはリチウム金属が析出し続ける。
【００６０】
次いで、放電を行うと、まず、負極１４に析出したリチウム金属がリチウムイオンとなって溶出し、セパレータ１５に含浸された電解質を介して、正極１２に吸蔵される。更に放電を続けると、負極１４中のリチウムを吸蔵・離脱可能な負極材料に吸蔵されたリチウムイオンが離脱し、電解質を介して正極１２に吸蔵される。
【００６１】
このように本実施の形態によれば、負極１４の容量がリチウムの吸蔵・離脱による容量成分と、リチウムの析出・溶解による容量成分とを含み、かつその和により表されるので、リチウムイオン二次電池よりも高いエネルギー密度を得ることができると共に、リチウム二次電池よりも充放電サイクル特性および急速充電特性を向上させることができる。また、充電時の電池電圧が４．２５Ｖ以上であり、かつ、正極１２における炭酸リチウムおよび硫酸リチウムの総量、または電解質におけるプロトン性不純物の濃度あるいは水分量が所定量以下であるので、高電圧下においても、リチウム複合酸化物からの金属の溶出を抑制することができ、更に高いエネルギー密度を得ることができる。
【００６２】
【実施例】
更に、本発明の具体的な実施例について詳細に説明する。なお、以下の実施例では、負極の容量がリチウムの析出・溶解による容量成分で表されるリチウム二次電池、または負極の容量が、リチウムの吸蔵・離脱による容量成分と、リチウムの析出・溶解による容量成分とを含み、かつその和により表される二次電池、または負極の容量がリチウムの吸蔵・離脱による容量成分で表されるリチウムイオン二次電池について、第１図に示したコイン型のものを作製した。よって、ここでは、第１図を参照し、同一の符号を用いて説明する。
【００６３】
（実施例１−１〜１−１０）
試験用電池として、負極１４の容量が、リチウム金属の析出・溶解による容量成分により表されるリチウム二次電池を作製し、正極１２の特性を調べた。
【００６４】
まず、炭酸リチウム（Ｌｉ2ＣＯ3）と炭酸コバルト（ＣｏＣＯ3）とを、Ｌｉ2ＣＯ3：ＣｏＣＯ3＝０．５：１（モル比）の割合で混合し、空気中において９００℃で５時間焼成して、ＬｉＣｏＯ2を得た。次いで、得られたＬｉＣｏＯ2、を水洗いして精製し、正極活物質とした。精製した正極活物質について微量化学分析を行ったところ炭酸リチウムおよび硫酸リチウムの総量は、正極活物質に対して実施例１−１〜１−１０で表１〜３に示したとおりであった。次いで、この正極活物質９１質量部と、導電剤であるグラファイト６質量部と、結着剤であるポリフッ化ビニリデン３質量部とを溶剤であるＮ−メチル−２−ピロリドン中で混合し、乾燥させて再度混合することにより正極合剤を調整した。そののち、この正極合剤を網目状のアルミニウム製集電体と共にペレット状に圧縮成型し、正極１２を作製した。
【００６５】
更に、エチレンカーボネートとジメチルカーボネートとをエチレンカーボネート：ジメチルカーボネート＝１：１の体積比で混合した溶媒に、ＬｉＰＦ6を１．０ｍｏｌ／ｌの含有量で溶解させ、精製し、液状の電解質を作製した。この電解質について、微量化学分析を行ったところプロトン性不純物の濃度および水分量は、電解質に対する質量比で実施例１−１〜１−１０で表１〜３に示したとおりであった。なお、プロトン性不純物の濃度は、プロトンに換算した値である。
【００６６】
正極１２および電解質を作製したのち、外装カップ１３の中央部にリチウム箔を打ち抜いた負極１４およびセパレータ１５をこの順で置き、電解質を注入し、正極１２を入れた外装缶１１をガスケット１６を介してかしめ、二次電池とした。
【００６７】
得られた実施例１−１〜１−１０の二次電池について、定電流定電圧充電を行った。その際、定電流充電は０．５ｍＡの電流値で、表１〜３に示した上限電圧に達するまで行い、定電圧充電は、表１〜３に示した上限電圧で、電流値が０．０１ｍＡに減衰するまで行った。次いで、充電したものを解体し、正極１２を取り出して、二次電池に注入した電解質と同じ組成の保存用電解質２０ｍｌに浸漬したのち、密閉した。続いて、６０℃恒温槽中で１００時間保存したのち、正極１２を保存用電解質から取り出し、保存用電解質の着色を観察した。その結果を表１〜３に示す。なお、表１〜３では、着色が多く見られたものには×、見られなかったものには○を記した。
【００６８】
また、上述した条件で定電流定電圧充電を行ったものを、６０℃恒温槽中で１００時間保存したのち、０．５ｍＡの電流値で電池電圧が３．０Ｖに達するまで放電した。続いて、再度上述した条件で充放電を１サイクル行い、放電容量を求めた。その結果も表１〜３に示す。
【００６９】
実施例１−１〜１−１０に対する比較例１−１〜１−９として、表１〜３に示した不純物量の正極活物質および電解質を用いたことを除き、他は実施例１−１〜１−１０と同様にして二次電池を作製した。比較例１−１〜１−９についても、表１〜３に示した上限電圧で定電流定電圧充電を行ったことを除き、他は実施例１−１〜１−１０と同様にして、保存用電解質の着色および保存後の放電容量を調べた。得られた結果を表１〜３に示す。
【００７０】
表１〜３から分かるように、上限電圧を４．２５Ｖとした実施例１−１〜１−５の方が、上限電圧を４．２０Ｖとした比較例１−１〜１−５よりも放電容量が高かった。また、上限電圧を４．３０Ｖとした実施例１−６，１−７の方が、上限電圧を４．２５Ｖとした実施例１−１〜１−５よりも放電容量が高く、上限電圧を４．４０Ｖとした実施例１−８〜１−１０の方が、上限電圧を４．３０Ｖとした実施例１−６，１−７よりも、放電容量が高かった。なお、比較例１−１は実施例１−１に、比較例１−２は実施例１−２に、比較例１−３は実施例１−３に、比較例１−４は実施例１−４に、比較例１−５は実施例１−５に、それぞれ対応している。すなわち、上限電圧を高くすれば、エネルギー密度を向上させることができることが分かった。
【００７１】
また、炭酸リチウムおよび硫酸リチウムの総量が１．５質量％、プロトン性不純物の濃度が２５ｐｐｍ、水分量が３０ｐｐｍの比較例１−６と比較例１−７とを比較すると、比較例１−６では放電容量が７．０ｍＡｈであったのに対して、比較例１−７では、上限電圧が４．２５Ｖと高い値にも関わらず、放電容量は４．８ｍＡｈと低い値であった。表１から分かるように、比較例１−７では、保存用電解質に着色が見られることから、これは、正極１２からコバルトが溶出したことが原因であると考えられる。すなわち、炭酸リチウムおよび硫酸リチウムの総量を１．０質量％以下、またはプロトン性不純物の濃度を２０ｐｐｍ以下、または水分量を２０ｐｐｍ以下とすれば、上限電圧を４．２５Ｖと高くしても良好な化学的安定性を得ることができ、優れた保存特性を保持しつつエネルギー密度を向上させることができることが分かった。
【００７２】
更に、実施例１−８〜１−１０から分かるように、不純物の濃度を低くすれば、上限電圧を上げても、優れた保存特性を得ることができ、エネルギー密度を高くすることができることが分かった。
【００７３】
なお、ここでは試験用電池としてリチウム二次電池を作製して正極１２の特性を調べたが、正極１２の特性は、負極１４の材料に関係なく得ることができると考えられる。すなわち、リチウムイオン二次電池、および負極１４の容量がリチウムの吸蔵・離脱による容量成分と、リチウムの析出・溶解による容量成分とを含み、かつその和により表される二次電池においても本実施例と同様の効果が得られると考えられる。
【００７４】
（実施例２−１〜２−１０）
負極１４の容量が、リチウムの吸蔵・離脱による容量成分により表されるリチウムイオン二次電池を作製し、その特性を調べた。その際、負極１４には、負極活物質である難黒鉛化炭素９０質量部と、結着剤であるポリフッ化ビニリデン１０質量部とを溶剤であるＮ−メチル−２−ピロリドン中で混合し、乾燥させることにより負極合剤を調整したのち、この負極合剤を網目状のニッケル製集電体と共に圧縮成型したものを用いた。正極活物質の量と負極活物質の量との比率は、充電の途中で負極１４にリチウム金属が析出しないよう調整した。他は、実施例１−１〜１−１０と同一とした。用いた正極活物質および電解質の不純物量は表４〜６に示したとおりであった。
【００７５】
なお、難黒鉛化炭素は、出発原料に石油ピッチを用い、これに酸素を含む官能基を１０％〜２０％導入して酸素架橋を行い、不活性ガス気流中において１０００℃で焼成することにより作製した。得られた難黒鉛化炭素についてＸ線回折測定を行ったところ、（００２）面の面間隔は０．３７６ｎｍであり、真比重は１．５８であった。この難黒鉛化炭素を粉砕して平均粒径１０μｍの粉末状とし、負極活物質とした。
【００７６】
実施例２−１〜２−１０に対する比較例２−１〜２−９として、表４〜６に示した不純物量の正極活物質および電解質を用いたことを除き、他は実施例２−１〜２−１０と同様にして二次電池を作製した。
【００７７】
実施例２−１〜２−１０および比較例２−１〜２−９についても、表４〜６に示した上限電圧で定電流定電圧充電を行ったことを除き、他は実施例１−１〜１−１０と同様にして、保存用電解質の着色および保存後の放電容量を調べた。得られた結果を表４〜６に示す。
【００７８】
表４〜６から分かるように、リチウムイオン二次電池においても、リチウム二次電池と同様の傾向が見られた。すなわち、リチウムイオン二次電池においても、炭酸リチウムおよび硫酸リチウムの総量を１．０質量％以下、またはプロトン性不純物の濃度を２０ｐｐｍ以下、または水分量を２０ｐｐｍ以下とすれば、上限電圧を４．２５Ｖと高くしても良好な化学的安定性を得ることができ、優れた保存特性を保持しつつエネルギー密度を向上させることができることが確認された。
【００７９】
（実施例３−１〜３−１０）
負極活物質として銅スズ（Ｃｕ−Ｓｎ）系合金を用い、実施例２−１〜２−１０と同様にして、負極１４の容量が、リチウムの吸蔵・離脱による容量成分により表されるリチウムイオン二次電池を作製し、その特性を調べた。用いた正極活物質および電解質の不純物量は表７〜９に示したとおりであった。また、実施例３−１〜３−１０に対する比較例３−１〜３−９として、表７〜９に示した不純物量の正極活物質および電解質を用いたことを除き、他は実施例３−１〜３−１０と同様にして二次電池を作製した。
【００８０】
実施例３−１〜３−１０および比較例３−１〜３−９についても、表７〜９に示した上限電圧で定電流定電圧充電を行ったことを除き、他は実施例１−１〜１−１０と同様にして、保存用電解質の着色および保存後の放電容量を調べた。得られた結果を表７〜９に示す。
【００８１】
表７〜９から分かるように、銅スズ系合金を用いても、炭酸リチウムおよび硫酸リチウムの総量を１．０質量％以下、またはプロトン性不純物の濃度を２０ｐｐｍ以下、または水分量を２０ｐｐｍ以下とすれば、上限電圧を４．２５Ｖと高くしても良好な化学的安定性を得ることができ、優れた保存特性を保持しつつエネルギー密度を向上させることができることが確認された。
【００８２】
（実施例４−１〜４−１０）
正極活物質としてＬｉＮｉＯ2を用い、実施例２−１〜２−１０と同様にして、負極１４の容量が、リチウムの吸蔵・離脱による容量成分により表されるリチウムイオン二次電池を作製し、その特性を調べた。なお、ＬｉＮｉＯ2は、水酸化リチウム（ＬｉＯＨ・Ｈ2Ｏ）と水酸化ニッケル（Ｎｉ（ＯＨ）2）とを、ＬｉＯＨ・Ｈ2Ｏ：Ｎｉ（ＯＨ）2＝１：１（モル比）の割合で混合し、酸素雰囲気下において、７５０℃で５時間焼成することにより作製した。用いた正極活物質および電解質の不純物量は表１０〜１２に示したとおりであった。
【００８３】
実施例４−１〜４−１０に対する比較例４−１〜４−９として、表１０〜１２に示した不純物量の正極活物質および電解質を用いたことを除き、他は実施例４−１〜４−１０と同様にして二次電池を作製した。
【００８４】
実施例４−１〜４−１０および比較例４−１〜４−９についても、表１０〜１２に示した上限電圧で定電流定電圧充電を行ったことを除き、他は実施例１−１〜１−１０と同様にして、保存用電解質の着色および保存後の放電容量を調べた。得られた結果を表１０〜１２に示す。
【００８５】
表１０〜１２から分かるように、正極活物質にＬｉＮｉＯ2を用いても、ＬｉＣｏＯ2を用いた場合と同様に、炭酸リチウムおよび硫酸リチウムの総量を１．０質量％以下、またはプロトン性不純物の濃度を２０ｐｐｍ以下、または水分量を２０ｐｐｍ以下とすれば、上限電圧を４．２５Ｖと高くしても良好な化学的安定性を得ることができ、優れた保存特性を保持しつつエネルギー密度を向上させることができることが確認された。
【００８６】
（実施例５−１〜５−２４）
実施例５−１〜５−２４およびこれに対する比較例５−１〜５−３２として、表１３〜２４に示したリチウム塩を用いたことを除き、他は実施例１−１と同様にして二次電池を作製した。実施例５−１〜５−６および比較例５−１〜５−８ではＬｉＰＦ6とＬｉＢＦ4とを等モル比で混合した混合物を用い、実施例５−７〜５−１２および比較例５−９〜５−１６ではＬｉＰＦ6とＬｉＣｌＯ4とを等モル比で混合した混合物を用い、実施例５−１３〜５−１８および比較例５−１７〜５−２４ではＬｉＰＦ6とＬｉＮ（ＣＦ3ＳＯ2）2とを等モル比で混合した混合物を用い、実施例５−１９〜５−２４および比較例５−２５〜５−３２ではＬｉＰＦ6とＬｉＮ（Ｃ2Ｆ5ＳＯ2）2とを等モル比で混合した混合物を用いた。また、用いた正極活物質および電解質の不純物量は表１３〜２４に示したとおりであった。実施例５−１〜５−２４および比較例５−１〜５−３２の二次電池についても、表１３〜２４に示した上限電圧で定電流定電圧充電を行ったことを除き、他は実施例１−１と同様にして、保存用電解質の着色および保存後の放電容量を調べた。得られた結果を表１３〜２４に示す。なお表１３〜２４では、着色が僅かに見られたものには△を記した。
【００８７】
表１〜３および表１３〜２４から、リチウム塩の種類によらず、炭酸リチウムおよび硫酸リチウムの総量を１．０質量％以下、またはプロトン性不純物の濃度を２０ｐｐｍ以下、または水分量を２０ｐｐｍ以下とすれば、上限電圧を４．２５Ｖと高くしても、優れた化学安定性を得ることができ、優れた保存特性を保持しつつエネルギー密度を向上できることが分かった。
【００８８】
また、リチウム塩の種類によらず、炭酸リチウムおよび硫酸リチウムの総量、プロトン性不純物の濃度および水分量のうちの２つ以上を、上記の範囲内とするようにすれば、充電時の電池電圧を４．３０Ｖ、更には４．４０Ｖと高くしても、優れた保存特性を得ることができ、より高いエネルギー密度が得られることが分かった。
【００８９】
（実施例６−１〜６−３５５）
実施例６−１〜６−３５５および比較例６−１〜６−１１９として、表２５〜９５に示した組成を有する溶媒に、ＬｉＰＦ6を０．６ｍｏｌ／ｋｇまたは１．０ｍｏｌ／ｋｇの含有量で溶解させ、精製したものを用いて、負極１４の容量がリチウムの吸蔵・離脱による容量成分により表されるリチウムイオン二次電池を作製した。なお、表２５〜９５において、ＤＭＣはジメチルカーボネートを、ＥＣはエチレンカーボネートを、ＰＣはプロピレンカーボネートを、ＧＢＬはγ−ブチロラクトンを、ＶＥＣはビニルエチレンカーボネートを、ＶＣはビニレンカーボネートをそれぞれ表し、括弧の中の数字はそれらの混合比（体積％）を表している。ＬｉＰＦ6の含有量は、実施例６−１〜６−１０および実施例６−４１〜６−３５５では１．０ｍｏｌ／ｋｇとし、実施例６−１１〜６−４０では０．６ｍｏｌ／ｋｇとした。なお、正極１２には、実施例１−１と同様にして作製したＬｉＣｏＯ2９４質量％と、導電剤である炭素粉３質量％と、結着剤であるポリフッ化ビニリデン３質量％とを混合して調整した正極合剤を、溶剤であるＮ−メチル−２−ピロリドン中に分散させて、正極合剤スラリーとしたのち、この正極合剤スラリーをアルミニウムよりなる正極集電体の片面に均一に塗布して乾燥させ正極合剤層を形成し、円形に切断することにより作製したものを用いた。また、負極１４には、粒状人造黒鉛粉末９０質量％と、結着剤であるポリフッ化ビニリデン１０質量％とを混合して調整した負極合剤を、溶剤であるＮ−メチル−２−ピロリドン中に分散させて、負極合剤スラリーとしたのち、この負極合剤スラリーを銅よりなる負極集電体の片面に均一に塗布して乾燥させ負極合剤層を形成し、円形に切断することにより作製したものを用いた。正極１２および負極１４を作製する際には、実施例６−１〜６−３５５で正極合剤層の体積と負極合剤層の体積との合計が一定となるように、正極合剤層および負極合剤層のそれぞれの厚みを適宜調整した。用いた正極活物質および電解質の不純物量は表２５〜９５に示したとおりであった。
【００９０】
実施例６−１〜６−３５５および比較例６−１〜６−１１９の二次電池についても、表２５〜９５に示した上限電圧で定電流定電圧充電を行ったことを除き、他は実施例１−１と同様にして、保存後の放電容量を調べた。得られた結果を表２５〜９５に示す。
【００９１】
表２５〜９５から、溶媒の組成によらず、炭酸リチウムおよび硫酸リチウムの総量を１．０質量％以下、またはプロトン性不純物の濃度を２０ｐｐｍ以下、または水分量を２０ｐｐｍ以下とすれば、上限電圧を４．２５Ｖと高くしても、優れた保存特性を保持しつつエネルギー密度を向上できることが分かった。
【００９２】
また、溶媒の組成によらず、炭酸リチウムおよび硫酸リチウムの総量、プロトン性不純物の濃度および水分量のうちの２つ以上を、上記の範囲内とするようにすれば、充電時の電池電圧を４．３０Ｖ、更には４．４０Ｖと高くしても、優れた保存特性を得ることができ、より高いエネルギー密度が得られることが分かった。
【００９３】
また、表２５，２６と表２７〜９５とを比較すると分かるように、溶媒に、鎖状炭酸エステルであるジメチルカーボネートのみを含む実施例６−１〜６−１０よりも、溶媒に環状炭酸エステルであるエチレンカーボネート，プロピレンカーボネート，ビニルエチレンカーボネートおよびビニレンカーボネートのうちの少なくとも１種を含む実施例６−１１〜６−３５５の方が、保存後の放電容量が高かった。すなわち、溶媒に環状炭酸エステルを含むようにすれば、より優れた化学的安定性を得ることができ、保存特性を向上させることができることが分かった。
【００９４】
更に、表３３〜４７と表４８〜５０とを比較すると分かるように、溶媒に、鎖状炭酸エステルであるジメチルカーボネートを８０体積％以下の含有量で含む実施例６−４１〜６−１１５の方が、８０体積％よりも多い含有量で含む実施例６−１１６〜６−１３０よりも、保存後の放電容量が高かった。すなわち、溶媒に、鎖状炭酸エステルを８０体積％以下の含有量で含むようにすれば、より優れた化学的安定性を得ることができ、好ましいことが分かった。
【００９５】
加えて、表３３〜３５と表５１〜５６と表５７〜５９とを比較すると分かるように、保存後の放電容量は、ビニルエチレンカーボネートを１０体積％の含有量で含む実施例６−１６１〜６−１７５よりも、ビニルエチレンカーボネートを含まない実施例６−４１〜６−５５の方が大きく、また、実施例６−４１〜６−５５よりもビニルエチレンカーボネートを１０体積％未満の含有量で含む実施例６−１３１〜６−１６０の方が大きかった。すなわち、溶媒にビニルエチレンカーボネートを１０体積％未満の含有量で含むようにすれば、より優れた化学的安定性を得ることができ、保存特性を向上させることができることが分かった。
【００９６】
更にまた、表３３〜３５と表６０〜６５と表６６〜６８とを比較すると分かるように、保存後の放電容量は、ビニレンカーボネートを１０体積％の含有量で含む実施例６−２０６〜６−２２０よりも、ビニレンカーボネートを含まない実施例６−４１〜６−５５の方が大きく、また、実施例６−４１〜６−５５よりもビニレンカーボネートを１０体積％未満の含有量で含む実施例６−１７６〜６−２０５の方が大きかった。すなわち、溶媒にビニレンカーボネートを１０体積％未満の含有量で含むようにしても、より優れた化学的安定性を得ることができ、保存特性を向上させることができることが分かった。
【００９７】
加えてまた、表３３〜３５および表６９〜７４と表７５〜７７とを比較すると分かるように、溶媒に、γ−ブチロラクトンを含まない実施例６−４１〜６−５５およびγ−ブチロラクトンを５０体積％未満の含有量で含む実施例６−２２１〜６−２５０の方が、γ−ブチロラクトンを５０体積％以上の含有量で含む実施例６−２５１〜６−２６５よりも、保存後の放電容量が高かった。すなわち、溶媒に、γ−ブチロラクトンを５０体積％未満の含有量で含むようにすれば、優れた保存特性を得ることができ、好ましいことが分かった。しかし、表６９〜７４と表７８〜８３との比較、および表６９〜７４と表８７〜９２との比較から分かるように、実施例６−２６６〜６−２９５、および実施例６−３１１〜６−３４０は、溶媒にγ−ブチロラクトンを５０体積％以上の含有量で含んでいるのにもかかわらず、γ−ブチロラクトンを含まない実施例６−４１〜６−５５よりも、保存後の放電容量が高かった。すなわち、溶媒に、ビニルエチレンカーボネートまたはビニレンカーボネートを１０体積％未満の含有量で含む溶媒に、γ−ブチロラクトンを含ませるようにすれば、保存特性を向上させることができることが分かった。なお、これは、ビニルエチレンカーボネートまたはビニレンカーボネートの作用により、負極１４の表面におけるγ−ブチロラクトンの分解が抑制された結果、相対的に酸化耐性の高いγ−ブチロラクトンの特徴が引き出されたためと考えられる。
【００９８】
（実施例７−１）
実施例１−７と同様にしてリチウム二次電池を作製した。表９６に、不純物濃度を示す。得られた実施例７−１の二次電池について充放電試験を行い、放電容量維持率を求めた。その際、充電は定電流定電圧充電とし、１．０ｍＡの定電流で電池電圧が４．３０Ｖに達するまで定電流充電を行ったのち、４．３０Ｖの定電圧で電流値が０．０１ｍＡに減衰するまで定電圧充電を行った。一方、放電は、１．０ｍＡの電流値の定電流放電とした。なお、放電容量維持率は、２サイクル目の放電容量に対する５０サイクル目の放電容量の比率、すなわち（５０サイクル目の放電容量／２サイクル目の放電容量）×１００として算出した。得られた結果を表９６に示す。
【００９９】
また、本実施例に対する比較例７−１として、比較例１−８と同様にしてリチウム二次電池を作製した。表９６に、正極活物質および電解質における不純物量を示す。比較例７−１の二次電池についても、本実施例と同様にして、充放電試験を行い、放電容量維持率を求めた。得られた結果を表９６に示す。
【０１００】
表９６から分かるように、本実施例によれば、比較例７−１よりも高い放電容量維持率が得られた。すなわち、炭酸リチウムおよび硫酸リチウムの総量、プロトン性不純物の濃度および水分量を制御することにより、充放電サイクル特性を向上させることができることが分かった。
【０１０１】
（実施例７−２）
負極１４の容量がリチウムの吸蔵・離脱による容量成分と、リチウムの析出・溶解による容量成分とを含み、かつその和により表される二次電池を作製した。その際、完全充電時の電池電圧を４．３０Ｖとし、充電の途中で負極１４にリチウム金属が析出するように正極活物質の量と負極活物質の量との比率を調整したことを除き、他は実施例２−７と同一とした。表９７に不純物の濃度を示す。
【０１０２】
また、本実施例に対する比較例７−２として、表９７に示した不純物量を有する正極活物質および電解質を用いたことを除き、他は本実施例と同様にして二次電池を作製した。実施例７−２および比較例７−２についても、実施例７−１と同様にして充放電試験を行い、放電容量維持率を求めた。得られた結果を表９７に示す。なお、表９７において、上限電圧は上記実施の形態における完全充電時の電池電圧を意味している。
【０１０３】
表９７から分かるように、本実施例によれば、実施例７−１と同様に、対応する比較例７−２よりも高い放電容量維持率が得られた。すなわち、負極１４の容量がリチウムの吸蔵・離脱による容量成分と、リチウムの析出・溶解による容量成分とを含み、かつその和により表される二次電池においても、不純物の濃度を制御することにより、充放電サイクル特性を向上させることができることが分かった。
【０１０４】
（実施例７−３）
実施例２−７と同様にして負極１４の容量がリチウムの吸蔵・離脱による容量成分により表されるリチウムイオン二次電池を作製した。また、本実施例に対する比較例７−３として、表９８に示した不純物量を有する正極活物質および電解質を用いたことを除き、他は本実施例と同様にして二次電池を作製した。実施例７−３および比較例７−３についても、実施例７−１と同様にして充放電試験を行い、放電容量維持率を求めた。得られた結果を表９８に示す。
【０１０５】
表９８から分かるように、本実施例によれば、実施例７−１と同様に、対応する比較例７−３よりも高い放電容量維持率が得られた。すなわち、リチウムイオン二次電池においても、不純物の濃度を制御することにより、充放電サイクル特性を向上させることができることが分かった。
【０１０６】
また、表９６と表９７と表９８とを比較すると分かるように、実施例７−２，７−３は、実施例７−１よりも比較例に対する特性の向上が顕著であった。すなわち、リチウム二次電池よりも負極１４の容量がリチウムの吸蔵・離脱による容量成分と、リチウムの析出・溶解による容量成分とを含み、かつその和により表される二次電池およびリチウムイオン二次電池において、大きな効果が得られることが分かった。
【０１０７】
なお、負極１４の容量が、リチウムの吸蔵・離脱による容量成分と、リチウムの析出・溶解による容量成分とを含み、かつその和により表される二次電池、および負極１４の容量がリチウムの吸蔵・離脱による容量成分により表されるリチウムイオン二次電池について、正極１２と負極１４との体積の和を揃えた時の放電容量を比較したところ、負極１４の容量が、リチウムの吸蔵・離脱による容量成分と、リチウムの析出・溶解による容量成分とを含み、かつその和により表される二次電池の方が、リチウムイオン二次電池よりも１サイクル目の放電容量（初期放電容量）が約１５％以上高く、５０サイクル後においても高かった。従って、負極１４の容量が、リチウムの吸蔵・離脱による容量成分と、リチウムの析出・溶解による容量成分とを含み、かつその和により表される二次電池の方が、リチウムイオン二次電池よりも総合的に優れていると言える。
【０１０８】
（実施例８−１〜８−４３２）
実施例８−１〜８−４３２およびこれに対する比較例８−１〜８−２４３として、表９９〜２０６に示した組成および不純物を有する正極活物質を用いたことを除き、他は実施例２−１〜２−１０と同様にして負極１４の容量がリチウムの吸蔵・離脱による容量成分により表されるリチウムイオン二次電池を作製した。その際、正極活物質の原料には、正極活物質の構成元素を含む水酸化物，酸化物あるいは炭酸塩などを用い、焼成は、空気雰囲気下もしくは酸素雰囲気下において７００℃〜１０００℃で行った。なお、電解質の不純物量は表９９〜２０６に示したとおりであった。
【０１０９】
実施例８−１〜８−４３２および比較例８−１〜８−２４３の二次電池について、室温において充放電試験を行い、１０サイクル目，５０サイクル目および１００サイクル目の放電容量維持率を求めた。その際、充電は定電流定電圧充電とし、１ｍＡの定電流で表９９〜２０６に示した上限電圧まで定電流充電を行ったのち、その電圧値で電流値が０．０１ｍＡに減衰するまで定電圧充電を行った。一方、放電は、定電流放電とし、０．５ｍＡの定電流で閉回路電圧が２．５Ｖとなるまで行った。なお、１０サイクル目，５０サイクル目および１００サイクル目の放電容量維持率は、初期容量に対する各サイクル目の放電容量の比率、すなわち、（各サイクル目の放電容量／初期容量）×１００として算出した。得られた結果を表９９〜２０６に示す。
【０１１０】
表９９〜２０６から分かるように、放電容量維持率は、上限電圧を４．２Ｖとした比較例では、同じ不純物量のもの同士で比較した場合、ほとんど同等であった。これに対して、上限電圧を４．２５Ｖ，４．３０Ｖ，４．４０Ｖまたは４．５０Ｖとした実施例８−１〜８−４３２では、ＬｉＣｏＯ2を用いた実施例８−１〜８−１６およびＬｉＮｉＯ2を用いた実施例８−１７〜８−３２に比べて、リチウムと、コバルトおよびニッケルのうちの少なくとも一方とに加えて、マンガン，アルミニウム，マグネシウム，チタン，クロムおよび鉄からなる群のうちの少なく１種の金属元素を含む正極活物質を用いた実施例８−４９〜８−４３２の方が優れていた。
【０１１１】
すなわち、リチウムと、コバルトおよびニッケルのうちの少なくとも一方とに加えて、マンガン，アルミニウム，マグネシウム，チタン，クロムおよび鉄からなる群のうちの少なく１種の金属元素を含む正極活物質を用いれば、上限電圧を４．２５Ｖ以上としても、充放電サイクル特性を向上させることができることが分かった。
【０１１２】
また、表９９〜１０６と表１０７〜１１０の比較、および表１２７〜１３０と表１６７〜１７０との比較から分かるように、コバルトまたはニッケルの一方しか含まない実施例８−１〜８−３２および実施例８−１１３〜８−１２８よりも、共に含む実施例８−３３〜８−４８および実施例８−２７３〜８−２８８の方が、放電容量維持率が優れていた。すなわち、リチウム複合酸化物にコバルトおよびニッケルを共に含むようにした方が好ましいことが分かった。
【０１１３】
更に、表１４７〜１５０と表１５１〜１７０との比較から分かるように、コバルトまたはニッケル以外の金属元素として、マンガンを含む実施例８−１９３〜８−２０８の方が他の金属元素を含む実施例８−２０９〜８−２８８よりも、放電容量維持率が優れていた。すなわち、リチウム複合酸化物にマンガンを含むようにした方が好ましいことが分かった。
【０１１４】
加えて、表１４７〜１５０と表１７９〜２０６との比較から分かるように、コバルトまたはニッケル以外の他の金属元素としてマンガンを含む実施例８−１９３〜８−２０８と、マンガンに加えて、アルミニウム，マグネシウム，チタン，クロムおよび鉄からなる群のうちの少なくとも１種を含む実施例８−３２１〜８−４３２とは、ほぼ同等の放電容量維持率が得られた。また、実施例８−１９３〜８−２０８よりも、マンガンに加えて、アルミニウムまたはマグネシウムを含む実施例８−３２１〜８−３５２の方が、上限電圧が高い場合において放電容量維持率が若干優れていた。すなわち、リチウム複合酸化物に、マンガン，アルミニウムおよびマグネシウムからなる群のうちのマンガンとマンガン以外の少なく１種の他の金属元素とを含むようにすれば、充放電サイクル特性を向上させると共に、充放電サイクル特性以外の電池特性の向上、およびコスト削減を図ることができることが分かった。
【０１１５】
更にまた、表９９〜２０６から分かるように、不純物の濃度を低くすれば、上限電圧を上げても、優れた充放電サイクル特性を得ることができることが分かった。
【０１１６】
以上、実施の形態および実施例を挙げて本発明を説明したが、本発明は上記実施の形態および実施例に限定されるものではなく、種々変形可能である。例えば、上記実施例では、充電時の電池電圧が４．２５Ｖ，４．３０Ｖ，４．４０Ｖまたは４．５０Ｖの場合について具体的に説明したが、不純物の濃度をより低くすれば、充電時の電池電圧を４．５０Ｖよりも高くしても、優れた保存特性および充放電サイクル特性を得ることができ、エネルギー密度をより高くすることができる。
【０１１７】
また、上記実施の形態および実施例では、コイン型の二次電池を具体的に挙げて説明したが、本発明は、円筒型、ボタン型、角型あるいはラミネートフィルムなどの外装部材を用いた他の形状を有する二次電池、または巻回構造などの他の構造を有する二次電池についても同様に適用することができる。また、上記実施の形態では、二次電池について説明したが、一次電池などの他の電池についても同様に適用することができる。
【０１１８】
【発明の効果】
以上説明したように本発明の電池によれば、充電時の電池電圧を４．２５Ｖ以上とし、かつ、正極における炭酸リチウムおよび硫酸リチウムの総量を正極活物質に対して１．０質量％以下であるので、高電圧下においても、リチウム複合酸化物からの金属の溶出を抑制することができ、高いエネルギー密度を得ることができる。その上、溶媒に、環状炭酸エステルおよび鎖状炭酸エステルを含むようにしたので、酸化分解の発生が起こりにくく、より高い電池特性を得ることができ、さらに溶媒がビニレンカーボネートおよびビニルエチレンカーボネートのうちの少なくとも一方を１０体積％未満の含有量で含むので、内部抵抗を上昇させることなく、高い特性を得ることができる。
【０１１９】
特に、本発明の一局面に係る電池によれば、正極における炭酸リチウムおよび硫酸リチウムの総量に加えて、電解質におけるプロトン性不純物の濃度、または電解質における水分量のうちの１つ以上を所定の範囲内とするようにしたので、より高い効果を得ることができる。
【０１２０】
また、本発明の他の一局面に係る電池によれば、リチウム複合酸化物に、リチウムと、コバルトおよびニッケルのうちの少なくとも一方とに加えて、マンガン，アルミニウム，マグネシウム，チタン，クロムおよび鉄からなる群のうちの少なくとも１種を含むようにしたので、リチウム複合酸化物の結晶構造を安定にし、化学的安定性を向上させることができ、高電圧下においても高い電池特性を得ることができる。  
【０１２１】
加えて、本発明の他の一局面に係る電池によれば、溶媒に、環状カルボン酸エステルを５０体積％未満の含有量で含むようにしたので、環状カルボン酸エステルが負極１４で分解することを防止でき、高い電池特性を得ることができる。
【０１２２】
更にまた、本発明の他の一局面に係る電池によれば、溶媒に、更に環状カルボン酸エステルを含むようにすれば、ビニレンカーボネートまたはビニルエチレンカーボネートにより相対的に酸化耐性の高い環状カルボン酸エステルの特徴が引き出されるので、より高い電池特性を得ることができる。
【０１２３】
加えてまた、本発明の他の一局面に係る電池によれば、溶媒に、鎖状炭酸エステルを８０体積％以下の含有量で含むようにしたので、溶媒の粘性を低くすることができ、電池特性を向上させることができる。
【０１２４】
以上の説明に基づき、本発明の種々の態様や変形例を実施可能であることは明らかである。したがって、以下のクレームの均等の範囲において、上記の詳細な説明における態様以外の態様で本発明を実施することが可能である。
【０１２５】
【表１】
0004963777.tif 000002
【０１２６】
【表２】
0004963777.tif 000003
【０１２７】
【表３】
0004963777.tif 000004
【０１２８】
【表４】
0004963777.tif 000005
【０１２９】
【表５】
0004963777.tif 000006
【０１３０】
【表６】
0004963777.tif 000007
【０１３１】
【表７】
0004963777.tif 000008
【０１３２】
【表８】
0004963777.tif 000009
【０１３３】
【表９】
0004963777.tif 000010
【０１３４】
【表１０】
0004963777.tif 000011
【０１３５】
【表１１】
0004963777.tif 000012
【０１３６】
【表１２】
0004963777.tif 000013
【０１３７】
【表１３】
0004963777.tif 000014
【０１３８】
【表１４】
0004963777.tif 000015
【０１３９】
【表１５】
0004963777.tif 000016
【０１４０】
【表１６】
0004963777.tif 000017
【０１４１】
【表１７】
0004963777.tif 000018
【０１４２】
【表１８】
0004963777.tif 000019
【０１４３】
【表１９】
0004963777.tif 000020
【０１４４】
【表２０】
0004963777.tif 000021
【０１４５】
【表２１】
0004963777.tif 000022
【０１４６】
【表２２】
0004963777.tif 000023
【０１４７】
【表２３】
0004963777.tif 000024
【０１４８】
【表２４】
0004963777.tif 000025
【０１４９】
【表２５】
0004963777.tif 000026
【０１５０】
【表２６】
0004963777.tif 000027
【０１５１】
【表２７】
0004963777.tif 000028
【０１５２】
【表２８】
0004963777.tif 000029
【０１５３】
【表２９】
0004963777.tif 000030
【０１５４】
【表３０】
0004963777.tif 000031
【０１５５】
【表３１】
0004963777.tif 000032
【０１５６】
【表３２】
0004963777.tif 000033
【０１５７】
【表３３】
0004963777.tif 000034
【０１５８】
【表３４】
0004963777.tif 000035
【０１５９】
【表３５】
0004963777.tif 000036
【０１６０】
【表３６】
0004963777.tif 000037
【０１６１】
【表３７】
0004963777.tif 000038
【０１６２】
【表３８】
0004963777.tif 000039
【０１６３】
【表３９】
0004963777.tif 000040
【０１６４】
【表４０】
0004963777.tif 000041
【０１６５】
【表４１】
0004963777.tif 000042
【０１６６】
【表４２】
0004963777.tif 000043
【０１６７】
【表４３】
0004963777.tif 000044
【０１６８】
【表４４】
0004963777.tif 000045
【０１６９】
【表４５】
0004963777.tif 000046
【０１７０】
【表４６】
0004963777.tif 000047
【０１７１】
【表４７】
0004963777.tif 000048
【０１７２】
【表４８】
0004963777.tif 000049
【０１７３】
【表４９】
0004963777.tif 000050
【０１７４】
【表５０】
0004963777.tif 000051
【０１７５】
【表５１】
0004963777.tif 000052
【０１７６】
【表５２】
0004963777.tif 000053
【０１７７】
【表５３】
0004963777.tif 000054
【０１７８】
【表５４】
0004963777.tif 000055
【０１７９】
【表５５】
0004963777.tif 000056
【０１８０】
【表５６】
0004963777.tif 000057
【０１８１】
【表５７】
0004963777.tif 000058
【０１８２】
【表５８】
0004963777.tif 000059
【０１８３】
【表５９】
0004963777.tif 000060
【０１８４】
【表６０】
0004963777.tif 000061
【０１８５】
【表６１】
0004963777.tif 000062
【０１８６】
【表６２】
0004963777.tif 000063
【０１８７】
【表６３】
0004963777.tif 000064
【０１８８】
【表６４】
0004963777.tif 000065
【０１８９】
【表６５】
0004963777.tif 000066
【０１９０】
【表６６】
0004963777.tif 000067
【０１９１】
【表６７】
0004963777.tif 000068
【０１９２】
【表６８】
0004963777.tif 000069
【０１９３】
【表６９】
0004963777.tif 000070
【０１９４】
【表７０】
0004963777.tif 000071
【０１９５】
【表７１】
0004963777.tif 000072
【０１９６】
【表７２】
0004963777.tif 000073
【０１９７】
【表７３】
0004963777.tif 000074
【０１９８】
【表７４】
0004963777.tif 000075
【０１９９】
【表７５】
0004963777.tif 000076
【０２００】
【表７６】
0004963777.tif 000077
【０２０１】
【表７７】
0004963777.tif 000078
【０２０２】
【表７８】
0004963777.tif 000079
【０２０３】
【表７９】
0004963777.tif 000080
【０２０４】
【表８０】
0004963777.tif 000081
【０２０５】
【表８１】
0004963777.tif 000082
【０２０６】
【表８２】
0004963777.tif 000083
【０２０７】
【表８３】
0004963777.tif 000084
【０２０８】
【表８４】
0004963777.tif 000085
【０２０９】
【表８５】
0004963777.tif 000086
【０２１０】
【表８６】
0004963777.tif 000087
【０２１１】
【表８７】
0004963777.tif 000088
【０２１２】
【表８８】
0004963777.tif 000089
【０２１３】
【表８９】
0004963777.tif 000090
【０２１４】
【表９０】
0004963777.tif 000091
【０２１５】
【表９１】
0004963777.tif 000092
【０２１６】
【表９２】
0004963777.tif 000093
【０２１７】
【表９３】
0004963777.tif 000094
【０２１８】
【表９４】
0004963777.tif 000095
【０２１９】
【表９５】
0004963777.tif 000096
【０２２０】
【表９６】
0004963777.tif 000097
【０２２１】
【表９７】
0004963777.tif 000098
【０２２２】
【表９８】
0004963777.tif 000099
【０２２３】
【表９９】
0004963777.tif 000100
【０２２４】
【表１００】
0004963777.tif 000101
【０２２５】
【表１０１】
0004963777.tif 000102
【０２２６】
【表１０２】
0004963777.tif 000103
【０２２７】
【表１０３】
0004963777.tif 000104
【０２２８】
【表１０４】
0004963777.tif 000105
【０２２９】
【表１０５】
0004963777.tif 000106
【０２３０】
【表１０６】
0004963777.tif 000107
【０２３１】
【表１０７】
0004963777.tif 000108
【０２３２】
【表１０８】
0004963777.tif 000109
【０２３３】
【表１０９】
0004963777.tif 000110
【０２３４】
【表１１０】
0004963777.tif 000111
【０２３５】
【表１１１】
0004963777.tif 000112
【０２３６】
【表１１２】
0004963777.tif 000113
【０２３７】
【表１１３】
0004963777.tif 000114
【０２３８】
【表１１４】
0004963777.tif 000115
【０２３９】
【表１１５】
0004963777.tif 000116
【０２４０】
【表１１６】
0004963777.tif 000117
【０２４１】
【表１１７】
0004963777.tif 000118
【０２４２】
【表１１８】
0004963777.tif 000119
【０２４３】
【表１１９】
0004963777.tif 000120
【０２４４】
【表１２０】
0004963777.tif 000121
【０２４５】
【表１２１】
0004963777.tif 000122
【０２４６】
【表１２２】
0004963777.tif 000123
【０２４７】
【表１２３】
0004963777.tif 000124
【０２４８】
【表１２４】
0004963777.tif 000125
【０２４９】
【表１２５】
0004963777.tif 000126
【０２５０】
【表１２６】
0004963777.tif 000127
【０２５１】
【表１２７】
0004963777.tif 000128
【０２５２】
【表１２８】
0004963777.tif 000129
【０２５３】
【表１２９】
0004963777.tif 000130
【０２５４】
【表１３０】
0004963777.tif 000131
【０２５５】
【表１３１】
0004963777.tif 000132
【０２５６】
【表１３２】
0004963777.tif 000133
【０２５７】
【表１３３】
0004963777.tif 000134
【０２５８】
【表１３４】
0004963777.tif 000135
【０２５９】
【表１３５】
0004963777.tif 000136
【０２６０】
【表１３６】
0004963777.tif 000137
【０２６１】
【表１３７】
0004963777.tif 000138
【０２６２】
【表１３８】
0004963777.tif 000139
【０２６３】
【表１３９】
0004963777.tif 000140
【０２６４】
【表１４０】
0004963777.tif 000141
【０２６５】
【表１４１】
0004963777.tif 000142
【０２６６】
【表１４２】
0004963777.tif 000143
【０２６７】
【表１４３】
0004963777.tif 000144
【０２６８】
【表１４４】
0004963777.tif 000145
【０２６９】
【表１４５】
0004963777.tif 000146
【０２７０】
【表１４６】
0004963777.tif 000147
【０２７１】
【表１４７】
0004963777.tif 000148
【０２７２】
【表１４８】
0004963777.tif 000149
【０２７３】
【表１４９】
0004963777.tif 000150
【０２７４】
【表１５０】
0004963777.tif 000151
【０２７５】
【表１５１】
0004963777.tif 000152
【０２７６】
【表１５２】
0004963777.tif 000153
【０２７７】
【表１５３】
0004963777.tif 000154
【０２７８】
【表１５４】
0004963777.tif 000155
【０２７９】
【表１５５】
0004963777.tif 000156
【０２８０】
【表１５６】
0004963777.tif 000157
【０２８１】
【表１５７】
0004963777.tif 000158
【０２８２】
【表１５８】
0004963777.tif 000159
【０２８３】
【表１５９】
0004963777.tif 000160
【０２８４】
【表１６０】
0004963777.tif 000161
【０２８５】
【表１６１】
0004963777.tif 000162
【０２８６】
【表１６２】
0004963777.tif 000163
【０２８７】
【表１６３】
0004963777.tif 000164
【０２８８】
【表１６４】
0004963777.tif 000165
【０２８９】
【表１６５】
0004963777.tif 000166
【０２９０】
【表１６６】
0004963777.tif 000167
【０２９１】
【表１６７】
0004963777.tif 000168
【０２９２】
【表１６８】
0004963777.tif 000169
【０２９３】
【表１６９】
0004963777.tif 000170
【０２９４】
【表１７０】
0004963777.tif 000171
【０２９５】
【表１７１】
0004963777.tif 000172
【０２９６】
【表１７２】
0004963777.tif 000173
【０２９７】
【表１７３】
0004963777.tif 000174
【０２９８】
【表１７４】
0004963777.tif 000175
【０２９９】
【表１７５】
0004963777.tif 000176
【０３００】
【表１７６】
0004963777.tif 000177
【０３０１】
【表１７７】
0004963777.tif 000178
【０３０２】
【表１７８】
0004963777.tif 000179
【０３０３】
【表１７９】
0004963777.tif 000180
【０３０４】
【表１８０】
0004963777.tif 000181
【０３０５】
【表１８１】
0004963777.tif 000182
【０３０６】
【表１８２】
0004963777.tif 000183
【０３０７】
【表１８３】
0004963777.tif 000184
【０３０８】
【表１８４】
0004963777.tif 000185
【０３０９】
【表１８５】
0004963777.tif 000186
【０３１０】
【表１８６】
0004963777.tif 000187
【０３１１】
【表１８７】
0004963777.tif 000188
【０３１２】
【表１８８】
0004963777.tif 000189
【０３１３】
【表１８９】
0004963777.tif 000190
【０３１４】
【表１９０】
0004963777.tif 000191
【０３１５】
【表１９１】
0004963777.tif 000192
【０３１６】
【表１９２】
0004963777.tif 000193
【０３１７】
【表１９３】
0004963777.tif 000194
【０３１８】
【表１９４】
0004963777.tif 000195
【０３１９】
【表１９５】
0004963777.tif 000196
【０３２０】
【表１９６】
0004963777.tif 000197
【０３２１】
【表１９７】
0004963777.tif 000198
【０３２２】
【表１９８】
0004963777.tif 000199
【０３２３】
【表１９９】
0004963777.tif 000200
【０３２４】
【表２００】
0004963777.tif 000201
【０３２５】
【表２０１】
0004963777.tif 000202
【０３２６】
【表２０２】
0004963777.tif 000203
【０３２７】
【表２０３】
0004963777.tif 000204
【０３２８】
【表２０４】
0004963777.tif 000205
【０３２９】
【表２０５】
0004963777.tif 000206
【０３３０】
【表２０６】
0004963777.tif 000207
【０３３１】
【図面の簡単な説明】
【図１】本発明の第１の実施の形態に係る二次電池の構成を表す断面図である。
【図１】
0004963777.tif 000208